(57)【要約】本発明は、ａ）少なくとも１つのデンプン含有材料；ｂ）少なくとも１つの低蒸気圧極性溶媒；およびｃ）水性成分を含む、モデリング生地に関する。典型的には、生地はまた、柔軟剤、保存剤および／または添加物などの任意的な材料成分を含む。発明はさらに、不活性フィラーを組み入れたモデリング生地を含む充填生地、ならびにモデリング生地および充填生地の両方を製造するための方法に関する。【選択図】なし【特許請求の範囲】
【請求項１】
ａ）少なくとも１つのデンプン含有材料；
ｂ）少なくとも１つの低蒸気圧極性溶媒；および
ｃ）水性成分
を含む、モデリング生地。
【請求項２】
加えて、
ｄ）少なくとも１つの柔軟剤；
ｅ）少なくとも１つの保存剤；
ｆ）少なくとも１つの添加物
の少なくとも１つを含む、請求項１に記載のモデリング生地。
【請求項３】
成分ａ）は少なくとも１つのデンプン含有細粉である、前記請求項のいずれかに記載のモデリング生地。
【請求項４】
水性成分ｃ）の重量は低蒸気圧溶媒ｂ）の重量未満である、前記請求項のいずれかに記載のモデリング生地。
【請求項５】
成分ａ）は、６０％〜８８％のアミロペクチンを有する少なくとも１つの「標準細粉」および少なくとも９０％のアミロペクチンを有する少なくとも１つの「ワキシー細粉」を含む、前記請求項のいずれかに記載のモデリング生地。
【請求項６】
前記標準細粉は、コムギ粉、ライ麦粉、タピオカ粉、トウモロコシ（コーン）粉、ジャガイモデンプン、コメ粉（とりわけ中粒および長粒コメ粉）およびそれらの混合物から選択される、請求項５に記載のモデリング生地。
【請求項７】
前記ワキシー細粉はワキシーコーンスターチ、ワキシー（もち）コメ粉（とりわけ、短粒または丸粒コメのコメ粉）、ワキシージャガイモデンプンおよびそれらの混合物から選択される、請求項５または６に記載のモデリング生地。
【請求項８】
９５：５〜５：９５の「標準細粉」：「ワキシー細粉」比を有する、前記請求項のいずれかに記載のモデリング生地。
【請求項９】
成分ａ）は、コメ粉（例えば、中粒または長粒コメ粉）およびもち米粉（例えば、丸粒または短粒コメ粉）の混合物を含む、前記請求項のいずれかに記載のモデリング生地。
【請求項１０】
成分ａ）は１０〜６０重量％で存在する、前記請求項のいずれかに記載のモデリング生地。
【請求項１１】
成分ｂ）はアルコール、グリコール（例えばプロピレングリコール）、ポリオール（例えばグリセロール）、ケトン、エステル、アミド、例えば環状化合物、およびそれらの混合物から選択される、前記請求項のいずれかに記載のモデリング生地。
【請求項１２】
成分ｂ）はグリセロールである、前記請求項のいずれかに記載のモデリング生地。
【請求項１３】
成分ｂ）は２０重量％〜７０重量％で存在する、前記請求項のいずれかに記載のモデリング生地。
【請求項１４】
成分ｂ）は３２重量％〜６５重量％で存在する、前記請求項のいずれかに記載のモデリング生地。
【請求項１５】
成分ｃ）は５〜４５重量％で存在する、前記請求項のいずれかに記載のモデリング生地。
【請求項１６】
成分ｄ）は存在し、少なくとも１つのシロキサン、少なくとも１つの塩、少なくとも１つの脂質またはそれらの混合物から選択される、前記請求項のいずれかに記載のモデリング生地。
【請求項１７】
成分ｄ）は存在し、ポリジメチルシロキサン、ＧＭＯおよび／または硫酸カリウムアルミニウムを含む、前記請求項のいずれかに記載のモデリング生地。
【請求項１８】
成分ｄ）は１重量％〜１５重量％の量で存在する、前記請求項のいずれかに記載のモデリング生地。
【請求項１９】
成分ｆ）は０．０１重量％〜１０％重量のレベルで存在し、界面活性剤、香り、芳香剤、色、保存剤、塩、乾燥剤、硬化剤、収斂剤、潤滑剤、手触り改変剤またはそれらの混合物を含む、前記請求項のいずれかに記載のモデリング生地。
【請求項２０】
成分ｆ）は０．０１重量％〜１０重量％のレベルで存在し、少なくとも１つのポリマを含む、前記請求項のいずれかに記載のモデリング生地。
【請求項２１】
成分ｆ）は、セルロース誘導体、疎水的に改質されたセルロース誘導体、疎水的に改質されたポリアクリレート、ポリアクリル酸、キトサン、ポリビニルアルコール、ポリ（Ｎ−イソプロピルアクリルアミド）、ポリアクリルアミド、ポリエチレンオキシド、ポリビニルピロリドン、プロピレンオキシドと共重合されたポリエチレンオキシドポリマ、コポリマ、ポリ酢酸ビニル−コ−ビニルアルコールおよびそれらの混合物から選択される、少なくとも１つのポリマを含む、請求項２０に記載のモデリング生地。
【請求項２２】
前記請求項のいずれかに記載のモデリング生地および１〜４０％の少なくとも１つのフィラー材料を含む、充填生地。
【請求項２３】
ｉ）少なくとも１つのデンプン含有成分およびを少なくとも１つの低蒸気圧極性溶媒を混合すること；
ｉｉ）得られた混合物を加熱すること
を含む、請求項１〜２１のいずれかに記載のモデリング生地を形成するための方法。
【請求項２４】
工程ｉ）は、少なくとも１つのデンプン含有材料、少なくとも１つの低蒸気圧極性溶媒および水性成分を混合することを含む、請求項２３に記載の方法。
【請求項２５】
ｉｉｉ）前記加熱混合物を練ること；および
ｉｖ）前記加熱混合物を任意で乾燥させること
をさらに含む、請求項２３または２４に記載の方法。
【請求項２６】
工程ｉｉ）は、７０〜９９℃で５分〜４時間の間実施される、請求項２３〜５０のいずれかに記載の方法。
【請求項２７】
前記水性成分を、３０〜７０％の相対湿度で蒸発させることをさらに含む、請求項２３〜２６のいずれかに記載の方法。
【請求項２８】
ＧＭＯ、Ｅ４７１、ミョウバンおよび／またはＰＤＭＳなどの柔軟剤を混合することをさらに含む、請求項２３〜２７のいずれかに記載の方法。
【請求項２９】
請求項２３〜２８のいずれかに記載のモデリング生地を形成させ、続いて、１〜４０％の少なくとも１つのフィラーを組み入れることを含む、充填生地を形成するための方法。
【発明の詳細な説明】
【技術分野】
【０００１】
本発明は、一般に、押出、圧延、モールディング、または彫刻のために使用することができる柔軟なモデリングコンパウンドに関する。特に本発明はデンプン系モデリングコンパウンドに関する。
【背景技術】
【０００２】
５０年を超える間、デンプン系モデリングコンパウンドが公知になり、使用されてきた（ＭｃＶｉｃｋｅｒ  ｅｔ  ａｌ．）。デンプン系モデリングコンパウンド中のバインダは、様々な起源に由来し、コムギ、ライ麦、コメ、またはタピオカ由来の細粉が挙げられる。当技術分野で知られている方法によれば、そのようなデンプン系バインダは、水、塩、潤滑剤、および／または保存剤などの他の成分と混合することができ、モデリングコンパウンドが形成され得る。
【０００３】
以前のモデリング材料は、一般にデンプン系生地（ｄｏｕｇｈ）および不乾性粘土に分割することができる。Ｐｌａｙ−Ｄｏｈ（ＲＴＭ）などのデンプン系生地は、典型的には水と結合され、覆いがされないままだと乾燥を受けやすい。反対に、不乾性モデリング材料は典型的には、使用時に生地と同じ「感触」を与えない粘土である。一般にＰｌａｓｔｉｃｉｎｅ（ＲＴＭ）などの不乾性粘土は、高レベルの、ミネラルフィラーなどのフィラーが組み入れられた炭化水素液またはワックスに基づく。同様の公知の製品としては、Ｆｉｍｏ（ＲＴＭ）、Ｓｃｕｌｐｅｙ（ＲＴＭ）およびＣｅｒｎｉｔ（ＲＴＭ）などのポリマ粘土が挙げられ、それらは典型的にはＰＶＣ、炭化水素および可塑剤に基づく。公知の不乾性材料、とりわけ炭化水素を組み入れたものでは、使用後に手に残留物が残る傾向があり、とりわけ暖かい条件下ではベタベタになる場合がある。さらに、デンプン系生地は、とりわけ、子供による使用のためには、より望ましい「感触」を有する。
【０００４】
デンプンはほとんどの緑色植物から生成される多糖であり、穀物粒中の貯蔵エネルギーの主要な起源である。デンプンの他に、細粉は典型的にはタンパク質、食物繊維、および脂肪を含む。デンプンは、水溶性多糖アミロースおよびアミロペクチンの混合物である。
【０００５】
アミロースは比較的低分子量である。これは直鎖で、α（１→４）結合されたグルコース分子から構成され、溶液中でヘリカルコイルを形成する。アミロペクチンは溶液中で、高度に分枝し、ずっと高い分子量を有し、より高い粘度を有する。アミロペクチン中のグルコース単位は、直鎖様式で連結され（α（１→４）グリコシド結合）、一方、分枝は２４〜３０グルコース単位毎に生じるα（１→６）結合により起こる。
【０００６】
溶解アミロペクチンデンプンは、保存および冷却中に、アミロースリッチデンプンよりも低いレトログラデーション（ゲル化）傾向を有する。アミロースは、水中１％という低い濃度で、すでにレトログラデートする傾向を有する。
【０００７】
デンプンでは、アミロペクチンが支配し、一般に、多糖含量の約７０％であるが、量は起源によって変動する。中粒コメはより高い比率のアミロペクチンを有し、もち米中では、それは１００％までである。例えば、コムギデンプンは、約７５％のアミロペクチンを含み；タピオカデンプンは約８３％のアミロペクチンを含む。ワキシーコーンスターチは約９９％超のアミロペクチンを含む。
【０００８】
半結晶デンプン顆粒では、アミロースおよびアミロペクチンは重要な成分である。デンプン水溶液を加熱すると、ゼラチン化が誘導され、その間、デンプン顆粒の結晶構造が破壊され、デンプン顆粒は水および水和物を吸収し、溶液の粘度が増加する（Ｔｈｏｍａｓ  ＆  Ａｌｔｗｅｌｌ）。新たに製造されたデンプンゲルが冷却された時からすぐに、レトログラデーションプロセスが始まる。これには、直鎖アミロース鎖およびアミロペクチン分子の直鎖領域の整列および分子間水素結合の結合による、デンプン分子の再会合が含まれる。
【０００９】
これらのプロセスは全てデンプン系モデリングコンパウンドで起こり、その特性に影響する。手触りはソフトから始まり、操作し、成形するのが容易であり、２〜３日以内に著しく硬くなり得る。これは、Ｄｏａｎｅ  ＪｒおよびＴｓｉｍｂｅｒｇにより、レトログラデーション阻害剤を２−１０％の量で、デンプン系モデリングコンパウンドに添加することにより対処された。レトログラデーション阻害剤として、彼等はレトログラデーションに抵抗性であることが知られているアミロペクチンデンプンを使用した。
【００１０】
しかしながら、前に知られているデンプン系モデリングコンパウンドの全てについて別の欠点がある。それらは大量の水（典型的には５０％以上）を溶媒として含むので、それらは乾燥し、使用と使用の間、密閉容器内で保存されなければならない。周囲空気に曝露されて残ったかたまりは時間と共に（典型的には２〜３時間）硬くなり、遊ぶ価値が失われる。水を添加することにより手触りを取り戻すことは、しばしば非常に困難、または不可能である。というのも、添加された水の再組み込みは問題があるからである。これは、低い相対湿度においてだけでなく、正常（４０−６０％）およびさらには高い相対湿度（例えば６０％以上）でも当てはまる。モデリングコンパウンドの残留物がプラスチック金型および押出機（子供によって生地と共に使用される）中で乾燥すると、それらはこびり付き、金型および押出機は、きれにするのが（非常に）困難になる。
【００１１】
特性の増強された安定性を有するモデリングコンパウンドを提供することはかなり好都合であろう。特に、乾燥するおよび／または特性が変化する傾向が少ないモデリングコンパウンドを提供することは、特に周囲環境に開かれたままである場合、好都合であろう。
【発明の概要】
【発明が解決しようとする課題】
【００１２】
金型および押出機中での生地乾燥の問題を低減させる、不乾性または乾燥抵抗性生地を提供することは、好都合であろう。乾燥を避けるための特別な予防措置の必要しで、保存することができる生地を提供することもまた、好都合であろう。特に、生地は密閉容器中で保存する必要はない場合、好都合であろう。これらは使用者にとって明らかな利点となるだけでなく、製造者は、気密容器中に製品をパックする必要がなくなるであろう。
【課題を解決するための手段】
【００１３】
本発明者らはここで、生地を低い蒸気圧を有する少なくとも１つの極性液体と共に配合することにより、モデリング生地の乾燥が劇的に低減され得ることを立証した。
【００１４】
第１の態様では、本発明は、下記を含むモデリング生地を提供する；
ａ）少なくとも１つのデンプン含有細粉；
ｂ）少なくとも１つの低蒸気圧極性溶媒；および
ｃ）水性成分。
【００１５】
任意的であるが、好ましい成分としては下記の１つ以上が挙げられる；
ｄ）少なくとも１つの柔軟剤；
ｅ）少なくとも１つの保存剤；および／または
ｆ）少なくとも１つの添加物。
【００１６】
一般に、水性成分ｃ）の重量は低蒸気圧溶媒ｂ）の重量未満である。
【００１７】
さらなる態様では、本発明は、本明細書で記載されるモデリング生地および少なくとも１つのフィラー材料を含む、充填モデリング生地を提供する。典型的には、フィラーは、充填生地製品の１〜４０重量％の量で存在する。そのような充填生地は少なくとも１つのフィラー材料が添加された、本明細書で記載される任意のモデリング生地を含むであろう。
【００１８】
さらなる態様では、本発明は、本明細書で記載されるモデリング生地を形成するための方法を提供し、方法は、少なくとも１つのデンプン含有細粉、少なくとも１つの低蒸気圧極性溶媒および水性成分を混合すること、ならびに得られた混合物を加熱することを含む。方法には、乾燥および／またはニーディング工程が続き得る。
【発明を実施するための形態】
【００１９】
本発明のモデリング生地では、成分ａ）は少なくとも１つのデンプン含有材料である。これは典型的には「細粉」（「デンプン含有細粉」）であり、この用語は、６０％を超えるデンプン含量および１ｍｍ未満の平均粒子直径を有する任意の微粒子材料を示すために本明細書で使用される。一般に、本明細書で全体を通して言及される「細粉」は、ミリングなどの物理的技術により生成されるが、任意の他の好適な技術、例えば化学または酵素消化、熱処理、溶解および沈殿または技術の任意の組み合わせにより生成され得る。典型的には少なくとも９０重量％の細粉が１μｍ〜１０００μｍの粒子サイズ範囲内に入る。多くの好適なデンプン含有材料が当技術分野で知られており、好適な材料および組み合わせは容易に確立され得る。本発明において使用するのに特に有効なデンプン含有材料としては、コムギ粉、ライ麦粉、タピオカ粉、トウモロコシ（コーン）粉、ジャガイモデンプン、コメ粉およびそれらの混合物が挙げられる。コメ粉およびそれらの混合物が好ましい。
【００２０】
アミロペクチンを多く含むデンプン含有材料（例えば、細粉）は、生地配合物において利点を有する。特に我々は、アミロペクチンを多く含むいくらかの細粉を含む生地配合物は、かなり高い相対湿度でソフトにすぎることに対し、よりよく抵抗する傾向があることを見出した。本発明の全ての態様に適用可能な１つの実施形態では、成分ａ）は６０％〜８８％のアミロペクチンを有する少なくとも１つの「標準細粉」および少なくとも９０％のアミロペクチンを有する少なくとも１つの「ワキシー」細粉を含み得る。好適な標準細粉はコムギ粉、ライ麦粉、タピオカ粉、トウモロコシ（コーン）粉、ジャガイモデンプン、コメ粉（とりわけ中粒および長粒コメ粉）およびそれらの混合物であってもよい。そのような細粉中のアミロペクチンの割合は一般に、６０％〜８８％、好ましくは７０％〜８５％である。好適な「ワキシー」細粉としては、ワキシーコーンスターチ、ワキシー（もち）コメ粉（とりわけ、短粒または丸粒コメのコメ粉）、ワキシージャガイモデンプンおよびそれらの混合物が挙げられる。好適な混合物は９５：５〜５：９５、好ましくは４０：６０〜９０：１０、最も好ましくは６０：４０〜８５：１５の「標準細粉」：「ワキシー細粉」比を有し得る。
【００２１】
高度に有効な組み合わせは、コメ粉（例えば中粒または長粒コメ粉）およびもち米粉（例えば丸粒または短粒コメ粉）の混合物である。そのような混合物は９５：５〜５：９５、好ましくは４０：６０〜９０：１０、最も好ましくは６０：４０〜８５：１５のコメ粉：もち米粉比を有し得る。
【００２２】
コメ粉の利点は、グルテンを実質的にまたは完全に含まないことである。いわゆる「もち米」であっても、実際には、グルテンを含まず、グルテンアレルギーまたは不耐性を有するものにとって好適である。他のグルテンを含まない細粉／デンプンが存在し（例えば、トウモロコシまたはジャガイモデンプン）、本発明の全ての態様において使用することができるが、コメ粉は非常に好適であり、容易に入手できる。グルテンを本質的に含まないことは、生地組成物がグルテンアレルギーおよび／またはグルテン不耐性を有するものにとって好適であるという利点を提供する。一般に、発明の全ての態様の生地は食用ではないが、不注意で、または誤って口にすると、とりわけ生地を子供が使用する場合、問題となる可能性がある。本質的にグルテンを含まないと、生地が嚥下される場合であっても、全てのグルテン耐性問題が回避される。よって、発明の全ての態様に適用可能な１つの実施形態では、生地は１重量％未満のグルテン（例えば０〜１重量％または０．０００１重量％〜１重量％）、好ましくは０．１重量％未満、最も好ましくは０．０１重量％未満のグルテンを含み得る。
【００２３】
本発明の全ての態様におけるモデリング生地中のデンプン含有材料成分ａ）の総量は典型的には、１０〜６０重量％、好ましくは１５〜５０重量％、より好ましくは２５〜４５重量％の範囲にある。最も好ましくは成分ａ）の量は３０重量％〜４５重量％である。本明細書で示される全てのパーセンテージは、別記されない限り、成分ａ）〜ｆ）を含む最終生地製品の重量パーセンテージとして表される。同様に、全てのパーセンテージは、水を含む生地に関したものであるので（水は、他の成分の重量パーセンテージに影響する）、本明細書で示される量は、３０％〜７０％の範囲内の１つ以上の相対湿度レベルでの生地中の平衡レベルであってもよい。１つの実施形態では、示される重量パーセンテージは、５０％相対湿度での平衡で適用される。
【００２４】
本明細書で示される成分のパーセンテージは、成分ａ）〜ｆ）を含む、またはこれらから成る生地に関する。生地が、１つ以上の不活性フィラー成分ｇ）をさらに含む場合、そのフィラーの重量は一般に、明確に指示される場合を除き、本明細書で示される量では、考慮に入れない。
【００２５】
モデリング組成物の成分ｂ）は少なくとも１つの低蒸気圧溶媒である。一般に、任意のそのような溶媒は２５℃で、２ｋＰａ未満、好ましくは１Ｋａ未満、より好ましくは０．１ｋＰａ未満（例えば０．０１ｋＰａ未満）の蒸気圧を有するであろう。好適な極性溶媒の例としては、酸素含有有機溶媒、例えばアルコール、グリコール（例えばプロピレングリコール）、ポリオール（例えばグリセロール）、ケトン、エステル、アミド、例えば環状化合物、およびそれらの混合物が挙げられる。特に、グリセロールは、乾燥しない生地配合物を提供することが見出されている。組成物はまた水を含むので、低蒸気圧溶媒は一般に、水と少なくとも部分的に混和されるであろう。好ましくは、溶媒は、少なくとも１０重量％まで水に溶解できるまで十分極性であり、最も好ましくは、水と完全に混和する。上記で考えられるものなどの酸素含有有機分子、特にそれらの分子量の少なくとも１０％の酸素を含むものは非常に好適である。動物および／または植物油などの溶媒は典型的には、本発明において有用となるのに十分極性ではない。
【００２６】
１つの実施形態では、低蒸気圧溶媒は、鉱物油またはパラフィンなどの炭化水素溶媒ではない。さらなる実施形態では、低蒸気圧溶媒は動物性脂肪または植物性脂肪（例えば植物油）ではない。
【００２７】
極性低蒸気圧溶媒の量は、生地製品に結合および柔軟性を提供するのに十分である。典型的には、これは、生地の約２０重量％〜７０重量％、好ましくは約３０重量％〜約６０重量％（例えば３０重量％〜６５重量％または３２重量％〜６０重量％）の量である。約３５重量％〜５５重量％の量が非常に好ましく、４０重量％〜５０重量％が最も好ましい。
【００２８】
グリセロールは非常に好ましい低蒸気圧溶媒である。グリセロールは、約９９．５％純度から約８６％純度以下までの多くの純度で使用可能である。より低い純度は材料の残りを構成する対応する量の水を含む。任意の好適な純度レベルが使用され得るが、生地中に存在するグリセロールおよび水性成分の量を計算する場合、グリセロール材料中のかなりの量の水が、グリセロール成分の低減および水性成分の対応する増加の一因となるはずである。
【００２９】
加熱工程中の少量の水が膨潤を促進することが見出されており−すなわち、水がプロセス溶媒として考えられる。水は明らかに溶媒であり、生地と混合するので、含水量は、新規不乾性生地中ではまた、周囲環境における相対湿度（％ＲＨ）に依存する。平衡状態では、生地中の含水量は高％ＲＨでより高く、低％ＲＨでより低くなる。生地特性を水取込と平衡させることが重要であり、よって、低％ＲＨでは、生地はわずかにより堅固であり、高％ＲＨではわずかによりソフトとなる。生地は柔軟で、全ての標準的な、および一般的な％ＲＨ（例えば３０％〜７０％ＲＨ）で使用することができなければならない。この％ＲＨウィンドウは、湿度が特定の％ＲＨに制御された気候チャンバ中で生地を保存することにより評価することができる。
【００３０】
本発明の組成物の水性成分ｃ）はこのように、製造および保存条件によって幾分変動するが、典型的には総組成物の約１〜４５重量％、好ましくは約５〜３５重量％、より好ましくは約１０〜３０重量％（例えば１０〜２０重量％または１５〜３０重量％）で存在する。この量は低い相対湿度環境では低減され、高い相対湿度では大きくなる可能性があり、本明細書で示される量は、３０％〜７０％の範囲内の１つ以上の相対湿度レベルでの平衡レベルであり得る。１つの実施形態では、示される水性含量は５０％相対湿度で平衡にて適用される。水性成分は典型的には水である。
【００３１】
上記のように、アミロペクチンを多く含む細粉は生地配合物において利点を有する。特に我々は、アミロペクチンを多く含むいくらかの細粉を含む生地配合物は高い％ＲＨによりよく抵抗する傾向があることを見出した。欠点は、低％ＲＨで（過度に）弾力のある手触りである。弾力は、任意的な柔軟剤を添加することにより、減少させることができ、時として完全に妨害することができる。そのような柔軟剤は任意的であるが、成分ａ）の少なくとも一部が高アミロペクチン細粉、例えばもち米粉、ワキシーコーンスターチ（ワキシーコーン粉）またはワキシージャガイモデンプンであるそれらの実施形態を含む本発明の全ての態様において使用することができる。
【００３２】
任意的な柔軟剤はある一定の半有機化合物、例えばシロキサン（例えばポリジメチルシロキサン）、ある一定の有機化合物、例えばグリセリド（モノ、ジ、トリ、またはそれらの混合物）、またはある一定の無機化合物、例えば塩（ＮａＣｌまたは硫酸カリウムアルミニウムで例示される）とすることができる。ミョウバン（硫酸カリウムアルミニウム）は、低％ＲＨでより柔軟な生地を提供し、同時に、生地に高％ＲＨでの軟化に対してより良好な抵抗性を与えることができるように見える。標準試料（ミョウバンなし）は低％ＲＨで堅固で弾力があり、高％ＲＨではソフトすぎ、ベタベタすぎる。そのような任意的な柔軟剤の混合物は、頻繁に有益な結果を提供する。存在する場合、柔軟剤（成分ｄ））の総含量は、２０重量％未満、例えば１５重量％未満（例えば１重量％〜２０重量％または１重量％〜１５重量％）、好ましくは１０重量％未満、より好ましくは８重量％未満のレベルで含められる。各個々の柔軟剤は典型的には、１５重量％未満（例えば１重量％〜１５重量％）、より好ましくは１０重量％未満で存在する。
【００３３】
典型的な有機化合物は低分子量、例えば２０００ａｍｕ未満、好ましくは１０００ａｍｕ未満を有する。有機化合物は、一般に無毒性であり、天然源由来とすることができる。脂質およびそれらの誘導体は、柔軟剤として使用するための典型的な有機化合物である。一般に、有機化合物は炭化水素ではない。より一般的には、それらは分子構造中に少なくとも１つの酸素を含む。ハロゲン化有機分子はより好ましくない。
【００３４】
グリセリド柔軟剤は、発明の全ての態様に好適な好ましい実施形態を形成する。好適なグリセリドは、典型的にはエステル結合により接合された、グリセロール極性「頭」部分および１、２または３つの非極性「尾」部分を含む。好適な非極性部分としては、飽和および不飽和脂肪酸、例えばＣ８〜Ｃ２４脂肪酸が挙げられる。具体例としては、天然脂肪酸に基づく非極性鎖が挙げられる。天然脂肪酸としては、カプロン酸、カプリル酸、カプリン酸、ラウリン酸、ミリスチン酸、パルミチン酸、フィタン酸、パルミトレイン酸（ｐａｌｍｉｔｏｌｉｃ）、ステアリン酸、オレイン酸、エライジン酸、リノール酸、リノレン酸、アラキドン酸、ベヘン酸またはリグノセリン酸が挙げられる。好ましい非極性鎖は、パルミチン酸、ステアリン酸、オレイン酸およびリノール酸、特にオレイン酸（のエステル）に基づく。グリセロールの混合物は明らかに好適であり、ジまたはトリアシルグリセロールでは、各非極性基は独立して選択され得る。モノアシルグリセロールが非常に好ましく、例えばグリセロールモノオレエート、グリセロールモノリノリエート、グリセロールモノステラート（ｍｏｎｏｓｔｅｒａｔｅ）、グリセロールモノパルミタートおよびそれらの混合物である。トリカプリル酸／カプリン酸グリセリル関連脂質は、特にカプロン酸、カプリル酸、カプリン酸、ラウリン酸鎖と共に、さらに好ましい例を形成する。
【００３５】
モノアシルグリセロールは非常に有益な柔軟剤の群を形成し、それらは、本発明の全ての態様において驚くべき利点を提供することが見出された。グリセロールモノオレエート（ＧＭＯ）および他のモノアシルグリセロールは、水または極性溶媒（例えば本発明で使用されるもの）と接触すると液晶相構造を生成させることが知られており、これらの構造は典型的には生体接着性が高い。しかしながら、本発明者らは、驚いたことに、グリセロールモノオレエート（ｍｏｎｏｏｌｅｔａｔｅ）（ＧＭＯ）を添加すると、生地は手に対しより粘着性となると考えられる（液晶相は一般に生体接着性であるため）ことを観察した。発明者らは反対のこと、ＧＭＯは「剥離剤」として機能し、そのため、ＧＭＯを（典型的には、０．１重量％〜１０重量％で）有する生地は手またはプロセス機器に粘着せず、ＧＭＯを有さない比較試料よりもずっと接着しないことを見出した。この特徴は、相当するモノアシルグリセロール（例えば、本明細書で記載されるアシル鎖を有するもの）およびそのようなモノアシルグリセロールのジアシルグリセロール（また、特に、本明細書で記載されるアシル鎖を有するもの）との混合物に適用されると考えられる。本発明の全ての態様に適用可能な１つの実施形態では、よって、生地は少なくとも１つのモノアシルグリセロール、好ましくは上記本明細書で記載される少なくとも８０％のアシル鎖を有するモノアシルグリセロールを含み得る。グリセロールモノオレエート（ＧＭＯ）は非常に好ましい例である。ＧＭＯが本発明の生地において使用される場合、最良の非粘着効果を達成するために、典型的には高い純度を有する。よって、少なくとも７０％のグリセロールモノオレエート、好ましくは少なくとも８０％を含むＧＭＯ成分が好ましい。
【００３６】
本発明の全ての態様に適用可能な対応する実施形態では、生地は、少なくとも１つのモノアシルグリセロールおよび少なくとも１つのジアシルグリセロールを（例えば、９５：５〜５：９５、好ましくは、３０：７０〜７０：３０の重量比で）含み得る。モノアシルおよびジアシル成分の両方の場合、これらは好ましくは、上記本明細書で記載されるように少なくとも８０％のアシル鎖を有する。「脂肪酸のモノおよびジグリセリド」はＥ４７１で指定される食品安全乳化剤である。そのような混合物が使用され得る。非常に好ましい実施形態では、モノグリセリド（例えばＧＭＯ）およびモノ／ジグリセリド混合物（例えばＥ４７１）の両方が使用され得る。
【００３７】
本発明者らは、加えて、モノおよびジグリセリドの混合物（例えばＥ４７１）の使用により、発明の全ての実施形態のモデリング生地に優れた手触りが提供され得ることを立証した。特に、そのような混合物を、とりわけモノアシルグリセロール（例えばＧＭＯ）と組み合わせて使用すると、長期間放置後（例えば３日以上）、生地の優れた加工性が提供され得る。
【００３８】
いずれの無毒性塩も、柔軟剤中に潜在的に含められ得るが、これらは典型的には水溶性である。無毒性または低毒性ナトリウム、アルミニウム、カルシウムまたはカリウム塩が好ましく、塩化物、炭酸塩、硫酸塩、リン酸塩、酢酸塩などが挙げられる。塩化ナトリウム（Ｓｏｄｉｕｍ  ｃｈｌｏｒｉｎｅ）、塩化カリウム、硫酸アルミニウム、硫酸カリウムアルミニウムおよび同様の塩、とりわけ硫酸カリウムアルミニウムが非常に適切である。
【００３９】
本発明者らによりなされた別の驚くべき観察は、本明細書で示される塩、特にミョウバンは、％ＲＨの変動による生地の手触りの変化を減少させるように見えることであり、そのため、生地は低％ＲＨでソフトになり、同時に高％ＲＨでより良好に手触りを保持する（全てミョウバンなしの標準試料と比較）。理論に縛られないが、これは、離液（またはＨｏｆｍｅｉｓｔｅｒ）系列による、高い「塩析」効果に関連すると考えられる。よって１つの実施形態では、生地は、離液系列で塩化物を含むそれ以下のアニオン（例えば硫酸、リン酸、酢酸および／または塩化物）を含む少なくとも１つの塩を含み得る。同様に、１つの実施形態では、生地は、離液系列でナトリウムを含むそれ以下のカチオン（例えばアンモニウム、カリウム、および／またはナトリウム）を含む少なくとも１つの塩を含み得る。明らかに、そのようなアニオンおよびカチオンはどちらも存在することができ、好ましくは存在する。そのような塩は、約１５重量％まで、好ましくは約１２重量％まで、例えば１〜１２重量％または５〜１０重量％で存在し得る。
【００４０】
ある一定の他の成分（添加物−本明細書では成分ｆ））もまた、全ての態様の生地中、典型的にはモデリング生地中に、１０重量％未満（例えば０．０１〜１０重量％）、好ましくは５重量％未満（例えば０．０１〜５重量％または０．１〜４重量％）の量で存在し得る。そのような成分は、当技術分野でモデリング組成物のために適切であるとよく知られている多くを含み、界面活性剤（例えば、ステリック酸（ｓｔｅｒｉｃ  ａｃｉｄ）のＰＥＧエステル、ラウリン酸のＰＥＧエステル、エトキシル化アルコール、ＰＥＧソルビタンエステル、例えばＰＥＧソルビタンモノオレエート、ＰＥＧソルビタンモノステラート（ｍｏｎｏｓｔｅｒａｔｅ）、ＰＥＧソルビタンモノラウレート））、香りまたは芳香剤（例えば香油または精油）、色（例えば無毒性、食用色素）、保存剤、塩、乾燥剤、硬化剤、収斂剤、潤滑剤（例えば、鉱物油、好ましくは５％未満、より好ましくは２％未満または１％未満、またはプロピレングリコール）、フィラーなどが挙げられる。
【００４１】
界面活性剤を成分ｆ）として含む１つの利点は、主成分と様々な添加物の間の適合性を改善すること、および保存中での別々の相への脱混合および分離（材料特性を損なうであろう）を回避することである。このために、本明細書で記載される界面活性剤、ならびに疎水的に改質されたポリマ（例えば、疎水的に改質されたセルロース誘導体、疎水的に改質されたポリアクリレートなど）が使用され得る。
【００４２】
成分ｆ）の添加物はまた、生地の手触りを改変するために使用され得る。ポリマは、粘度および弾力を改変するのに使用されることがよく知られており、本発明では、多くのポリマは、「水性成分」ｃ）および「低蒸気圧極性溶媒」ｂ）と適合可能であり得る。上記本明細書で言及されるポリマは、このために好適なものの一つである。他のものとしては、非イオン性またはイオン性（カチオン性およびアニオン性）ポリマ、例えばセルロース誘導体（ヒドロキシエチルセルロース、エチルヒドロキシエチルセルロース、メチルセルロース、カルボキシメチルセルロース、四級アンモニウム修飾セルロースを参照）；キトサン；様々なホモポリマ（例えば、ポリアクリル酸；様々なポリアクリレート；ポリビニルアルコール；ポリ（Ｎ−イソプロピルアクリルアミド）；ポリアクリルアミド；ポリエチレンオキシド；ポリビニルピロリドン、ポリ（ジメチルジアリルアンモニウムクロリド）、など）およびコポリマ（例えば、プロピレンオキシド、エチレンブチレン、カプロラクトンと共重合された様々なポリエチレンオキシドポリマ；ポリ酢酸ビニル−コ−ビニルアルコールなど）が挙げられる。
【００４３】
多くの好適な保存剤（成分ｅ））が当技術分野で知られており、保存機能が別の成分、例えば、塩または有機分子により提供されない場合にのみ、頻繁に必要とされる。よって、保存剤成分ｅ）は、存在しても、しなくてもよい。存在する場合、好適な保存剤としては、安息香酸ナトリウム、メチルパラベン（Ｅ番号Ｅ２１８）、エチルパラベン（Ｅ２１４）、プロピルパラベン（Ｅ２１６）、ブチルパラベンおよびヘプチルパラベン（Ｅ２０９）が挙げられる。あまり一般的ではないパラベンとしては、イソブチルパラベン、イソプロピルパラベン、ベンジルパラベンおよびそれらのナトリウム塩が挙げられる。組成物は任意の特定のまたは添加した保存剤がなくても、低〜中相対湿度では真菌増殖に対して抵抗性である可能性がある。例えば、組成物は、少なくとも１ヶ月間、好ましくは少なくとも２ヶ月間、少なくとも５０％、好ましくは少なくとも６０％の相対湿度で、および好ましくは７０％ＲＨまでの湿度で、真菌増殖に対して安定であり得る。
【００４４】
本発明の方法において特に有用であることが見出された特定の柔軟剤の好ましい範囲は、０．２〜３％、好ましくは０．５〜２％のＧＭＯ、１〜５％、好ましくは２〜４％のＰＤＭＳ、０．５〜１０％、好ましくは１〜３．５％のミョウバンおよび／または０．５〜５％、好ましくは１〜３％のＥ４７１を含む。示される範囲内のこれらの作用物質は、個々に、または任意の組み合わせで使用され得、全て同じモデリング生地製品において使用され得る。
【００４５】
保存剤成分ｅ）は、存在する場合、微生物増殖の阻害を提供するのに好適なレベルにある。そのような量は典型的には、３重量％未満（例えば０．０１〜３重量％）、好ましくは２重量％未満または１重量％未満（例えば０．０１〜１重量％）である。
【００４６】
本明細書で記載される充填生地は、成分ｇ）−少なくとも１つのフィラーが添加されたモデリング生地を含む。そのようなフィラーは、ダレを低減させ、手触りおよびエンボッシング特性を改善する、および／または光沢がない外観（艶消し効果）を与えるために使用され得る。フィラーはまた、有用性を犠牲にせずに、材料の重量生産コストを低減させるのに有用である。充填生地は、発明のモデリング生地よりも少しより乾燥し、「ボロボロする」（砕けやすい）傾向があるが、典型的には有用性を妨げず、いくつかの混合物において好都合であり得る。
【００４７】
好適なフィラーは、使用時に反転（ｉｎｖｅｒｔ）および無毒性であるものとして選択され、二酸化チタン、ミアナイト（ｍｙａｎｉｔｅ）、炭酸カルシウム、ヒュームドシリカ、沈降シリカ、シリカ、アルミノケイ酸、アルミナ、ドロマイト、ケイ酸カルシウム−マグネシウム、タルク、炭酸カルシウム−マグネシウムおよび同様のよく知られたフィラーから選択される少なくとも１つのフィラーを含み得る。タルクが好ましいフィラーである。
【００４８】
低重量添加で大量に添加することができる別の粒子／フィラーはプラスチック封入ガスフィラー、例えばガス含有プラスチックミクロスフェアである。典型的な例は、Ｅｘｐａｎｃｅｌｌ（ｈｔｔｐｓ：／／ｗｗｗ．ａｋｚｏｎｏｂｅｌ．ｃｏｍ／ｅｘｐａｎｃｅｌ／を参照されたい）である。そのようなフィラーは、詳細な成型構造にダレ防止特性を提供することができ、また、生地の密度を低減させることができる。
【００４９】
本発明の充填生地は、６０〜９９重量％の本明細書のいずれかの実施形態（好ましくは、本明細書で記載される好ましい実施形態のいずれか）において記載されるモデリング生地および１〜４０重量％フィラー（例えば、上記で示されるもの）を含む。充填生地は好ましくは、５重量％〜３０重量％のフィラー、より好ましくは１０〜２５重量％のフィラーを含む。
【００５０】
本発明の方法では、混合工程は、機械混合の任意の適切な手段、例えば市販の生地−ミキサにより実施され得る。加熱工程もまた、確立された手段、例えば燃焼加熱、電気加熱または蒸気などの媒体を用いた加熱を使用して実施され得る。加熱は典型的には、少なくとも７０℃（例えば７０〜１２０℃、好ましくは７０〜９９℃）、好ましくは少なくとも８０℃、より好ましくは８５〜９９℃である。最も好ましい温度範囲は９０〜９９℃である。加熱期間は、典型的には約５分〜約４時間、好ましくは約１０分〜約６０分間である。
【００５１】
本発明の方法は、デンプン含有材料（例えば、本明細書のいずれかの実施形態において記載される成分ａ））および低蒸気圧液（例えば、本明細書のいずれかの実施形態において記載される成分ｂ））の混合物を加熱することに依存する。水性成分（例えば、本明細書で記載されるｃ））は、加熱工程中、任意で存在し得る。典型的には、水性成分の量は、製造プロセス中では、最終モデリング生地製品で要求されるものより多くなる。この追加の水はデンプン含有材料の膨潤を、特により低い温度で助ける。よって、本発明の方法で添加される成分は、一般に最終製品に対して示される量であるが、これらは、２０重量％までの追加の水の添加により、％の観点で幾分低減され得る。よって、本明細書で示される任意の他の成分の重量パーセンテージ量は、発明の方法では、２０％までだけ低減され得る。これにより、２０重量％までの過剰水の蒸発後の各成分の正確な比が得られる。
【００５２】
より高い温度（例えば、１００℃超）まで加熱すると、加熱ために配合物中に含められる水の量をより少なくすることができる。しかしながら、配合物は典型的には、周囲温度および湿度で平衡化された時点で、水を獲得し、または喪失する。従来の生地とは異なり、本発明のモデリング生地は、含水量が周囲温度および湿度（例えば、２５℃、３０％〜７０％相対湿度）で平衡化されても、柔軟で良好なモデリング特性を保持する。
【００５３】
発明の方法が９９℃超まで加熱することを含む場合、これは、一般に、加熱中の水の損失を低減させるために、密閉および／または加圧加熱容器中で実施される。
【００５４】
１つの実施形態では、１つ以上のデンプン含有材料、低蒸気圧溶媒および／または水性（および、任意で添加される）成分（例えば、成分ａ）〜ｃ）（または、ｄ）が存在する場合ａ）〜ｄ））が、デンプンのゼラチン化に必要とされるものより低い温度まで予熱され得る（例えば４０〜６８℃、好ましくは５０〜６５℃）。そのような予熱工程が起こる場合、少なくとも７０℃までの加熱（上記）は約５〜６０分、好ましくは５〜３０分間起こり得る。
【００５５】
実施例：
発明を以下、下記非限定的な例を参照して説明する：
材料：
【表１】
2018512463.tif 000002
【００５６】
実施例１：
１．グリセロール            １２０ｇ
２．水            ６０ｇ
３．コメ粉            ７５ｇ
４．もち米粉          ２５ｇ
５．グリセロールモノオレエート          ３．７ｇ
６．短鎖ＰＤＭＳ（おおよその粘度範囲５−１００ｃＰにおける）  ３．７ｇ
グリセロール（１）および水（２）を混合し、コメ粉（３および４）を液体中に分散させた。分散物を気密プラスチックバッグに封入し、約９２℃まで、細粉が液体を濃化するまで加熱した。プラスチックバッグを開き、過剰プロセス水を蒸発させ、一方、グリセロールモノオレエート（５）および短鎖ＰＤＭＳ（６）（ポリジメチルシロキサン）を添加し、生地を練って、最終製品とした。
【００５７】
グリセロールモノオレエート（５）および短鎖ＰＤＭＳ（６）を添加する前、生地は弾力すぎ、かつ粘着性でベタベタすぎであったが、添加後、４０％ＲＨで、弾力が少なくなり、かつ粘着性／ベタつきが少なくなり、ならびに良好な生地特性を有した。７０％ＲＨでは、これは、所望のものよりソフトでベタつきが大きくなった。
【００５８】
数ヶ月間の室内気候での長期保存は配合物を変化させず、乾燥させなかった。同じように、同じ時間の間保存した市販のモデリング生地（Ｐｌａｙ−Ｄｏｈ（ＲＴＭ））試料は乾燥し、硬くなったことが見出され、モデリング目的には使用できなかった。
【００５９】
実施例２：
１．グリセロール            １３０ｇ
２．水            ６０ｇ
３．コメ粉            ７５ｇ
４．もち米粉          ２５ｇ
５．グリセロールモノオレエート          ７．３ｇ
７．トリカプリル酸／カプリン酸グリセリル        １５ｇ
グリセロール（１）および水（２）を混合し、コメ粉（３および４）を液体中に分散させた。分散物を気密プラスチックバッグに封入し、約９２℃まで、細粉が液体を濃化するまで加熱した。プラスチックバッグを開き、過剰プロセス水を蒸発させ、一方、グリセロールモノオレエート（５）およびトリカプリル酸−カプリン酸グリセリル（７）を添加し、生地を練って、最終製品とした。
【００６０】
グリセロールモノオレエート（５）およびトリカプリル酸−カプリン酸グリセリル（７）を添加する前、生地は弾力すぎ、かつ粘着性でベタベタすぎであったが、添加後、４０％ＲＨで弾力が少なくなり、かつ粘着性／ベタつきが少なくなり、ならびに良好な生地特性を有した。７０％ＲＨでは、これは、所望のものよりソフトでベタつきが大きくなった。
【００６１】
数ヶ月間の室内気候での長期保存は配合物を変化させず、乾燥させなかった。同じように、同じ時間の間保存した市販のモデリング生地（Ｐｌａｙ−Ｄｏｈ（ＲＴＭ））試料は乾燥し、硬くなったことが見出され、モデリング目的には使用できなかった。
【００６２】
実施例３：
１．グリセロール            １３０ｇ
２．水            ６０ｇ
３．コメ粉            ７５ｇ
４．もち米粉          ２５ｇ
５．グリセロールモノオレエート          ３．７ｇ
７．トリカプリル酸／カプリン酸グリセリル        ３．７ｇ
８．ミョウバン            ３．７ｇ
グリセロール（１）および水（２）を混合し、コメ粉（３および４）を液体中に分散させた。分散物を気密プラスチックバッグに封入し、約９２℃まで、細粉が液体を濃化するまで加熱した。プラスチックバッグを開き、過剰プロセス水を蒸発させ、一方、グリセロールモノオレエート（５）およびトリカプリル酸−カプリン酸グリセリル（７）を添加し、生地を練った。少量の水に溶解したミョウバンを添加し、生地を練って、最終製品とした。
【００６３】
生地は、４０％ＲＨで、良好な特性を有し、あまり弾力的ではなかった。加えて、７０％ＲＨでは、これはまた、良好な特性を有し、あまりソフトでなく、ベタベタでなかった。
【００６４】
数ヶ月間の室内気候での長期保存は配合物を変化させず、乾燥させなかった。同じように、同じ時間の間保存した市販のモデリング生地（Ｐｌａｙ−Ｄｏｈ（ＲＴＭ））試料は乾燥し、硬くなったことが見出され、モデリング目的には使用できなかった。
【００６５】
実施例４：非常に高い量のミョウバンは使用可能であり、モノ−ジグリセリドは、手触りを制御するために使用することができる。顔料および香りを添加して、より消費者志向の製品を得ることができる。
１．グリセロール            １３０ｇ
２．水            ６５ｇ
３．コメ粉            ７０ｇ
４．もち米粉          ３０ｇ
５．グリセロールモノオレエート          ２．５ｇ
６．短鎖ＰＤＭＳ（おおよその粘度範囲５−１００ｃＰにおける）  １５ｇ
８．ミョウバン            ４５ｇ
９．モノ−ジグリセリド（Ｅ４７１）        ４．５
１０．蛍光顔料（Ｒａｄｉａｎｔ  ＧＷＴシリーズから緑色）    ２．５ｇ
１１．バニラの香り          ０．４ｇ
グリセロール（１）および水（２）を混合し、コメ粉（３および４）を液体中に分散させた。分散物を気密プラスチックバッグに封入し、約９２℃まで、細粉が液体を濃化するまで加熱した。プラスチックバッグを開き、過剰プロセス水を蒸発させ、一方、グリセロールモノオレエート（５）および短鎖ＰＤＭＳ（６）を添加し、生地を練った。固体ミョウバン（８）およびモノ−ジグリセリド（９）を添加し、生地を練った。顔料（１０）および香り（１１）を添加し、いい匂いを有する最終的な色彩豊かな製品を得た。
【００６６】
幾分ボロボロで砕けやすいが、生地は、４０％ＲＨで、かなり良い特性を有し、あまり弾力的でなかった。加えて、７０％ＲＨでは、これはまた、良好な特性を有し、あまりソフトでなく、ベタベタでなかった。幾分粒状の手触りが、全てのミョウバンが溶解されたわけではなかったことを示し得る。
【００６７】
数日間の室内気候での長期保存は配合物を変化させず、乾燥させなかった。
【００６８】
実施例５：より高い調製温度はより低い量の細粉の使用を可能にする。
１．グリセロール            １３０ｇ
２．水            ６５ｇ
３．コメ粉            ５０ｇ
４．もち米粉          ２５ｇ
５．グリセロールモノオレエート          ２．５ｇ
６．短鎖ＰＤＭＳ（おおよその粘度範囲５−１００ｃＰにおける）  １０ｇ
１０．蛍光顔料（Ｒａｄｉａｎｔ  ＧＷＴシリーズから緑色）    １．５ｇ
グリセロール（１）および水（２）を混合し、コメ粉（３および４）を液体中に分散させた。分散物を気密プラスチックバッグに封入し、約１１１℃まで、細粉が液体を濃化するまで加熱した。プラスチックバッグを開き、過剰プロセス水を蒸発させ、一方、グリセロールモノオレエート（５）および短鎖ＰＤＭＳ（６）を添加し、生地を練った。顔料（１０）を添加し、最終的な色彩豊かな製品を得た。
【００６９】
生地は、４０％ＲＨで、良好な特性を有し、あまり弾力的でなかった。７０％ＲＨでは手触りは最適ではなく、幾分ソフトすぎで、ベタベタすぎであった。
【００７０】
数日間の室内気候での長期保存は配合物を変化させず、乾燥させなかった。
【００７１】
実施例６：ＧＭＯは粘着防止特性を与えるのに重要であり、この特性は、ＧＭＯをモノ−ジグリセリドで置き換えることにより、十分には得られなくなる。
１．グリセロール            １３０ｇ
２．水            ６５ｇ
３．コメ粉            ７０ｇ
４．もち米粉          ３０ｇ
８．ミョウバン            ４．５ｇ
９．モノ−ジグリセリド（Ｅ４７１）        ４．５
１０．蛍光顔料（Ｒａｄｉａｎｔ  ＧＷＴシリーズから緑色）    ２．５ｇ
１１．バニラの香り          ０．４ｇ
グリセロール（１）および水（２）を混合し、コメ粉（３および４）を液体中に分散させた。分散物を気密プラスチックバッグに封入し、約９２℃まで、細粉が液体を濃化するまで加熱した。プラスチックバッグを開き、過剰のプロセス水を蒸発させ、一方、モノ−ジグリセリド（９）を添加し、生地を練った。水に溶解したミョウバン（８）を添加し、生地を練った。顔料（１０）および香り（１１）を添加し、いい匂いを有する最終的な色彩豊かな製品を得た。
【００７２】
生地は、４０％ＲＨで、快適な手触りを有し、あまり弾力的でなかったが、手およびプロセス機器に対して粘着性であった。
【００７３】
４．５ｇのＧＭＯをこの後の段階で添加しても、少なくともすぐには、特性を修復しなかった。
【００７４】
数日間の室内気候での長期保存は配合物を乾燥させずに可能であった。
【００７５】
実施例７：高い量のＧＭＯを、粘着防止特性を失わせずに添加することができる。
１．グリセロール            １３０ｇ
２．水            ６５ｇ
３．コメ粉            ７０ｇ
４．もち米粉          ３０ｇ
５．グリセロールモノオレエート          ２５ｇ〜６５ｇ
グリセロール（１）および水（２）を混合し、コメ粉（３および４）を液体中に分散させた。分散物を気密プラスチックバッグに封入し、約９２℃まで、細粉が液体を濃化するまで加熱した。プラスチックバッグを開き、過剰プロセス水を蒸発させ、一方、ＧＭＯ（５）を添加し、生地を練った。
【００７６】
高いＧＭＯ含量は手触りを生地様から粘土様に変化させ、快適な手触りは完全に弾力がないものとなり、「死んだ」感触を有した。より多くのＧＭＯを添加すると、粘土様特性がより際だった。全く予想外なことに、配合物は、最高ＧＭＯレベルでも、手およびプロセス機器に対して非粘着性であった。
【００７７】
数日間の室内気候での長期保存は配合物を乾燥させずに可能であった。
【００７８】
実施例８：モノ−ジグリセリドは有効な柔軟剤および手触り提供剤である。
基本処方：
１．グリセロール            １３０ｇ
２．水            ６５ｇ
３．コメ粉            ７０ｇ
４．もち米粉          ３０ｇ
５．グリセロールモノオレエート          ４．５ｇ
グリセロール（１）および水（２）を混合し、コメ粉（３および４）を液体中に分散させた。分散物を気密プラスチックバッグに封入し、約９２℃まで、細粉が液体を濃化するまで加熱した。プラスチックバッグを開き、過剰プロセス水を蒸発させ、一方、ＧＭＯ（５）を添加し、生地を練った。配合物は手およびプロセス機器に対して非粘着性であり、幾分、弾力すぎ、かつ堅固すぎる手触りを有した。
【００７９】
２．２５ｇのモノ−ジグリセリド（Ｅ４７１）を生地（基本処方）の量の半分に添加し、これを練って配合物にすると、４０％ＲＨであまり弾力的でない良好な特性を有する生地が得られた。
【００８０】
余分な２．２５ｇのグリセロール（１）を生地（基本処方）の残りの半分に添加し、これを練って配合物にしても、モノ−ジグリセリドを添加することにより見られた改善された特性は得られなかった。
【００８１】
数週間の保存後の一般的な観察結果は、生地は、手触りを最適なものに回復させる前に、１分程度練って、働かせなければならず、配合物はしばしば、最初からわずかに硬すぎるというものであった。配合物中にモノ−ジグリセリドがあると、これは反対になり、生地は事実上最初から適切な特性を有する。
【００８２】
これにより、モノ−ジグリセリドは、溶媒グリセロールとは別の方法で生地に手触りを提供することが示される。
【００８３】
実施例９
１．グリセロール            １３０ｇ
２．水            ６５ｇ
３．コメ粉            ７０ｇ
４．もち米粉          ３０ｇ
５．グリセロールモノオレエート          ２．５ｇ
６．短鎖ＰＤＭＳ（おおよその粘度範囲５−２０ｃＰにおける）  ８．０ｇ
８．ミョウバン            ４．５ｇ
９．モノ−ジグリセリド（Ｅ４７１）        ４．５
グリセロール（１）および水（２）を混合し、コメ粉（３および４）を液体中に分散させた。分散物を気密プラスチックバッグに封入し、約９８℃まで、細粉が液体を濃化するまで加熱した。プラスチックバッグを開き、過剰のプロセス水を蒸発させ、一方、グリセロールモノオレエート（５）を添加し、生地を練った。ＧＭＯは、手またはプロセス機器に粘着しない生地を提供した。短鎖ＰＤＭＳ（６）を添加し、ベタ付き防止特性を提供させ、ミョウバン（８）を添加し、広い％ＲＨウィンドウにおいて快適な生地特性を維持させ、およびモノ−ジグリセリド（９）を添加し、ソフトさおよび適切な手触りを生地に提供させた。
【００８４】
実施例１０
１．グリセロール            １３０ｇ
２．水            ６５ｇ
３．コメ粉            ７０ｇ
４．もち米粉          ３０ｇ
５．グリセロールモノオレエート          ２．５ｇ
６．短鎖ＰＤＭＳ（おおよその粘度範囲５−１００ｃＰ）    ８．０ｇ
８．ミョウバン            ４．５ｇ
９．モノ−ジグリセリド（Ｅ４７１）        ４．５
１２．タルク            ５０．０ｇ
グリセロール（１）および水（２）を混合し、コメ粉（３および４）を液体中に分散させた。分散物を気密プラスチックバッグに封入し、約９８℃まで、細粉が液体を濃化するまで加熱した。プラスチックバッグを開き、過剰のプロセス水を蒸発させ、一方、グリセロールモノオレエート（５）を添加し、生地を練った。ＧＭＯは、手またはプロセス機器に粘着しない生地を提供した。短鎖ＰＤＭＳ（６）を添加し、ベタ付き防止特性を提供させ、ミョウバン（８）を添加し、広い％ＲＨウィンドウにおいて快適な生地特性を維持させ、およびモノ−ジグリセリド（９）を添加し、ソフトさおよび適切な手触りを生地に提供させた。タルク（１２）を最後に添加し、視覚的艶消し効果および改善された細部察知刻印（ｄｅｔａｉｌ  ｐｉｃｋ  ｕｐ  ｏｎ  ｉｍｐｒｉｎｔｓ）を追加させた。生地は、良好なモデリング特性を維持しながら、実質的な量のフィラーを組み入れることができたことが観察された。添加されたフィラーが多いほど、生地はボロボロになった。結果は良好な遊び挙動を有する不乾性生地を維持した。
【００８５】
実施例１１
１．グリセロール  １２０ｇ
２．水  ６０ｇ
３．コメ粉  ７５ｇ
４．もち米粉  ２５ｇ
５．グリセロールモノオレエート  ３．７ｇ
６．短鎖ＰＤＭＳ（おおよその粘度範囲５−１００ｃＰにおける）  ３．７ｇ
最初に、成分１〜６を用いて、実施例１の方法に従い、生地を調製した。試料の３分の１をそのまま維持した。３分の１に、以下を添加し、ニーディングによりマトリクス中に溶解させた：
１３．安息香酸ナトリウム保存剤０．５ｇ、最終材料の約０．５％に対応する
１７．ポリビニルピロリドンポリマ１ｇ、最終材料の約１％に対応する
【００８６】
試料の最後の３分の１に、下記を添加し、ニーディングによりマトリクス中に溶解させた：
１４．エチルパラベン保存剤０．１５ｇ、最終材料の約０．１５％に対応する
１５．メチルパラベン保存剤０．１５ｇ、最終材料の約０．１５％に対応する
１６．エチルヒドロキシエチルセルロース０．１５ｇ、最終材料の約０．１５％に対応する
【００８７】
３つの試料を室温で高い相対湿度にて（１００％ＲＨに近い）バケツ中で保存した。２ヶ月後、保存剤を有さない試料は、増殖材料（細菌、カビ、または真菌）のバイオフィルムで完全に覆われたが、安息香酸ナトリウムを有する試料はより少ない増殖を有し、メチルパラベンおよびエチルパラベンを有する試料は、増殖がないように見えた。この実施例により、ポリマおよび保存剤はマトリクスと適合し、材料が非常に高い相対湿度に曝露される場合、保存剤の添加が必要とされ得ることが示される。
【００８８】
補完実験により、保存剤が添加されていない試料を用いても、より低い（＜７０％ＲＨ）相対湿度では、細菌、カビ、または真菌の増殖はないことが証明されたことに注意されたい。保存剤を有さない生地（成分１〜５）のかたまりを気候チャンバにて７０％ＲＨの相対湿度で保存した。２ヶ月の保存後、増殖は観察できなかった。
【００８９】
参考文献
ＭｃＶｉｃｋｅｒ  ｅｔ  ａｌ．，  米国特許第３，１６７，４４０号
Ｄａｖｉｄ  Ｊ．  Ｔｈｏｍａｓ  ＆  Ｗｉｌｌｉａｍ  Ａｌｔｗｅｌｌ，  Ｓｔａｒｃｈｅｓ  （１９９９）
Ｌ．Ｅ．  Ｄｏａｎｅ  Ｊｒ  ａｎｄ  Ｌ．  Ｔｓｉｍｂｅｒｇ，米国特許第６，７１３，６２４Ｂ１号
【国際調査報告】
2018512463.tif 000003
2018512463.tif 000004
2018512463.tif 000005